(57)【要約】【課題】  感度を維持しつつ接着性をより向上させた熱転写受像シートを得る。【解決手段】  中空粒子とバインダを含有する多孔質層４を、基材シート２と染料受容層３の間に積層してなる熱転写受像シート１において、多孔質層４は、２層以上積層されており、多孔質層４に含まれるバインダに対する中空粒子の配合比率は、基材シート２に近い方の多孔質層４よりも、基材シート２から遠い方の多孔質層４のほうが大きいことで、感度を維持しつつ接着性をより向上させた熱転写受像シート１が得られる。【選択図】  図１
2010083050.tif 000002
【特許請求の範囲】
【請求項１】
中空粒子とバインダを含有する多孔質層を、基材シートと染料受容層の間に積層してなる熱転写受像シートであって、
多孔質層は、２層以上積層されており、
多孔質層に含まれるバインダに対する中空粒子の配合比率は、基材シートに近い方の多孔質層よりも、基材シートから遠い方の多孔質層のほうが大きい、ことを特徴とする熱転写受像シート。
【請求項２】
多孔質層は、３層積層されている、請求項１記載の熱転写受像シート。
【請求項３】
多孔質層には、ゼラチンが含まれる、請求項１または２記載の熱転写受像シート。
【発明の詳細な説明】
【技術分野】
【０００１】
本発明は、熱転写受像シートに関する。
【背景技術】
【０００２】
熱転写を利用した画像の形成方法としてサーマルヘッドなどの加熱媒体による熱転写を使用した方法が知られている。その方法には、記録材としての昇華性染料を紙やプラスチックフィルム等の基材シートに担持させた熱転写シートと、紙やプラスチックフィルムなどの基材の一方の面に昇華性染料の受容層を設けた熱転写受像シートとを互いに重ね合わせ、熱転写シートの背面から加熱媒体で熱を加えて、昇華性染料を熱転写受像シートに転写させて画像を形成する方法が知られている。
【０００３】
その方法で高画質の画像を熱転写受像シートに形成するには、熱転写受像シートの熱転写感度が高いことや印画ムラの発生の抑制が重要であり、それには、熱転写受像シートの受容層に効果的に熱の伝達が行われ、かつ、受容層から基材へと熱が拡散してしまうことを抑えることが重要である。
【０００４】
これについて、熱転写受像シートの基材と受容層（染料受容層）の間に、中空な粒子をバインダに添加した塗工液を基材シートに塗布してなる層（多孔質層）を形成することが、提案されている（特許文献１参照）。このとき、基材シート上の多孔質層が熱転写受像シートの断熱性とクッション性を高める。
【０００５】
このような特許文献１に記載された技術にて、熱転写濃度（感度）を高めた熱転写受像シートを得ようとすれば、多孔質層を、バインダに中空粒子をより多く分散させた層とすることが必要となる。
【０００６】
ところが、多孔質層がバインダ中に中空粒子をより多く分散させた層であると、基材と染料受容層の間に介在させる多孔質層が凝集破壊を引き起こす原因となってしまい、熱転写受像シートの一体接着性が確保できなくなる。
【０００７】
また、熱転写受像シートに画像を形成する際の印画ムラの発生を抑制する方法として、熱転写受像シートに耐熱性を高めた粒子（耐熱性粒子）を含む層を形成することが、提案されている（特許文献２参照）
【０００８】
特許文献２に記載された技術にて、熱転写濃度を高めた熱転写受像シートを得ようとすれば、多孔質層を、バインダに耐熱性粒子をより多く分散させた層とすることが必要となる。このとき、特許文献２に記載された技術では、上記特許文献１の場合と同様に、基材と染料受容層の間に介在させる多孔質層が凝集破壊を引き起こす原因となり、やはり熱転写受像シートの一体接着性（密着性）が確保できなくなる。
【０００９】
【特許文献１】特開２００２−２１２８９０号公報
【特許文献２】特開２００５−０９６２０６号公報
【発明の開示】
【発明が解決しようとする課題】
【００１０】
本発明は、上記の問題点に鑑み、感度を維持しつつ接着性をより向上させた熱転写受像シートを得ることを目的とする。
【課題を解決するための手段】
【００１１】
本発明は、（１）中空粒子とバインダを含有する多孔質層を、基材シートと染料受容層の間に積層してなる熱転写受像シートであって、多孔質層は、２層以上積層されており、多孔質層に含まれるバインダに対する中空粒子の配合比率は、基材シートに近い方の多孔質層よりも、基材シートから遠い方の多孔質層のほうが大きい、ことを特徴とする熱転写受像シート、（２）多孔質層は、３層積層されている、上記（１）記載の熱転写受像シート、（３）多孔質層には、ゼラチンが含まれる、上記（１）または（２）記載の熱転写受像シート、を要旨とする。
【発明の効果】
【００１２】
本発明によれば、熱転写受像シートにおいて、多孔質層を複数層設け、各多孔質層のバインダに対する中空粒子の配合比率（ＰＶ比）を異にし、且つ、基材に近い方の多孔質層のＰＶ比（中空粒子の固形分の量（重量部）／樹脂の固形分の量（重量部））の値よりも基材から遠い方の多孔質層のＰＶ比の値のほうが大きいことにより、基材との密着性を保ち、断熱効果も付与させることが可能となり、感度を維持しつつ接着性をより向上させた熱転写受像シートを得ることができる。ただし、上記「樹脂」は、中空粒子とバインダの両者を示しており、上記「樹脂の固形分」は、中空粒子の固形分と、バインダの固形分の合計量を示す。
【００１３】
本発明によれば、熱転写受像シートは、多孔質層を３層積層したものでもよく、多孔質層を２層積層した熱転写受像シートよりも、基材との接着性に優れたものにすることが可能となる。
【００１４】
ところで、本発明の熱転写受像シートは、多孔質層や染料受容層といった層を設けて多層に構成されるものであるので、基材シートに多層を積層形成する方法（同時多層塗工方法）をスライドコート法やカーテンコート法等にて作製する作製方法を適用可能な構成を備えると、より効率的に作製可能なものとなる。なお、この作製方法は、基材シート面上に形成されるべき各層を構成する複数種類の塗工液を上下に重ね合わせてスライドコート法やカーテンコート法による塗布を行って各層を作製形成するものである。
【００１５】
同時多層塗工方法にて熱転写受像シートを得る場合には、通常、各層にゲル化剤が含まれる。この点、本発明によれば、多孔質層を構成するバインダにゲル化剤が含まれることで、同時多層塗工方法で多孔質層と染料受容層を形成可能とすることができ、熱転写受像シートを効果的に製造することを可能にすることができる。
【発明を実施するための最良の形態】
【００１６】
＜熱転写受像シート１の構成＞
本発明は、図１（Ａ）や図２（Ａ）に示すように、多孔質層４を、基材シート２と染料受容層３の間に積層してなる熱転写受像シート１である。
【００１７】
基材シート２としては、特に制限されず、従来の熱転写受像シートに使用可能な基材シートを適宜用いることができる。具体的には、基材シート２としては、グラシン紙、コンデンサ紙、パラフイン紙等の薄葉紙、ポリエステル、ポリプロピレン、セロハン、ポリカーボネート、酢酸セルロース、ポリエチレン、ポリ塩化ビニル、ポリスチレン、ナイロン、ポリイミド、ポリ塩化ビニリデン、アイオノマー等のプラスチックのシート材、或いはこれらのシート材と前該紙とを複合した複合シート材、コート紙、アート紙、レジンコート紙等の塗工紙等が例示される。
【００１８】
基材シート２の厚みは、熱転写受像シート１に要求される強度や耐熱性等や、基材シート２として採用した素材の材質に応じて、適宜変更可能であり、具体的に、基材シート２の厚みは、１０μｍ〜１０００μｍの範囲内であることが好ましく、５０μｍ〜３００μｍの範囲内であることがより好ましい。
【００１９】
染料受容層３は、熱転写による画像形成時に熱転写シートから転写されてくる昇華性染料を受容するとともに、受容した昇華性染料をその染料受容層３に保持することで、その染料受容層３の面に画像を形成するとともにその画像を維持する為の層である。
【００２０】
したがって、染料受容層３は、昇華性染料を受容可能な（すなわち染料染着性を有する）樹脂材料にて形成される。具体的に、染料受容層３を形成する樹脂材料としては、例えば、ポリエチレン、ポリプロピレン等のポリオレフィン系樹脂、ポリ塩化ビニル、塩化ビニル・酢酸ビニル共重合体、ポリ塩化ビニリデン等のハロゲン化ポリマー、ポリ酢酸ビニル、ポリアクリルエステル等のビニルポリマー、ポリエチレンテレフタレート、ポリブチレンテレフタレート等のポリエステル系樹脂、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート等が挙げられ、特に好ましいものは、ビニル系樹脂及びポリエステル系樹脂である。
【００２１】
染料受容層３の厚みは、必要に応じて適宜選択されてよいが、その厚みは、一般的には１〜５０μｍであり、１μｍ〜１０μｍの範囲内であることが好ましく、２μｍ〜１０μｍの範囲内であることがより好ましい。
【００２２】
染料受容層３には、その染料受容層３の白色度を良好にするなどの目的で、カオリンクレー、炭酸カルシウム、微粉末シリカ等の充填剤、白色顔料、蛍光増白剤等の添加剤が適宜添加されてもよい。
【００２３】
また、染料受容層３には、画像形成時における熱転写シートと熱転写受像シート１との熱融着を防ぐために離型剤が添加剤として含まれていてもよい。この離型剤としては、シリコーンオイル、リン酸エステル系界面活性剤、フッ素系界面活性剤等が挙げられるが、シリコーンオイルが望ましい。また、そのシリコーンオイルとしては、エポキシ変性、アルキル変性、アミノ変性、カルボキシル変性、アルコール変性、フッ素変性、ポリエーテル変性、アルキル・アラルキル・ポリエーテル変性、エポキシ・ポリエーテル変性等の変性シリコーンオイルが望ましい。このとき、染料受容層３には、１種若しくは２種以上の離型剤が使用されてよい。なお、この離型剤は、染料受容層３を形成する際に調整される染料受容層形成用の樹脂材料を含む塗工液などの樹脂組成物に添加されて使用されるが、その添加量は染料受容層３を形成する樹脂材料１００重量部に対して、０．５〜３０重量部であることが好ましい。この量の範囲で離型剤が添加されることで、熱転写の際に熱転写シートが熱転写受像シート１の染料受容層３に融着してしまう虞を抑制する効果を得ることができ、また熱転写シートと熱転写受像シート１との分離の困難性に伴う感度の低下の虞等を低減する効果を効率的に得ることができる。
【００２４】
多孔質層４は、２層以上積層されている。複数の多孔質層４は、隣りあう多孔質層４の間に多孔質層４の他の層を介在させることなく、直接積層されている。図１（Ａ）の例では、多孔質層４は、多孔質層４ａ１、４ａ２にて示されるように、２層積層されているが、本発明の熱転写受像シート１は、この例に限定されない。多孔質層４は、２層以上積層されていてもその総厚みが過剰にならなければ、図２（Ａ）に示すように、３層または４層積層されていてもよいが、３層積層されていることが好ましい。あまり、積層数が多いと、多孔質層４の形成にあたって使用される塗工装置における塗工可能な層数に制約があるため、層数が多くなると塗工できなくなる可能性がある。
【００２５】
複数の多孔質層４は、いずれもバインダと中空粒子とを少なくとも含んでなる。多孔質層４においては、バインダと中空粒子の配合比率は、断熱性およびクッション性を有する層構造を得ることができるような比率である。
【００２６】
複数の多孔質層４は、バインダに対する中空粒子の配合比率（ＰＶ比）を互いに異にしている。さらに、複数の多孔質層４は、基材に近い方の多孔質層４のＰＶ比の値よりも基材から遠い方の多孔質層４のＰＶ比の値のほうが大きい。
【００２７】
例えば、図１（Ａ）の例に示すような２層積層される多孔質層４では、多孔質層４ａ２のＰＶ比の値よりも、多孔質層４ａ１のＰＶ比の値のほうが大きい。この場合、多孔質層４ａ１については、バインダと中空粒子の配合比率が、ＰＶ比で、０．９〜０．５の範囲内であり、０．８〜０．５であることがより好ましい。多孔質層４ａ２については、バインダと中空粒子の配合比率が、ＰＶ比で、０．５〜０．１の範囲内であり、０．４〜０．１であることがより好ましい。
【００２８】
図２（Ａ）の例に示すような３層積層される多孔質層４では、多孔質層４ａ３のＰＶ比の値よりも、多孔質層４ａ２、４ａ１のＰＶ比の値のほうが大きく、且つ、多孔質層４ａ２のＰＶ比の値よりも、多孔質層４ａ１のＰＶ比の値のほうか大きい。この場合、多孔質層４ａ１については、バインダと中空粒子の配合比率が、ＰＶ比で、０．９〜０．６の範囲内であり、０．８〜０．６であることがより好ましい。多孔質層４ａ２については、バインダと中空粒子の配合比率が、ＰＶ比で、０．６〜０．３の範囲内であり、０．６〜０．４であることがより好ましい。多孔質層４ａ３については、バインダと中空粒子の配合比率が、ＰＶ比で、０．３〜０．１の範囲内である。
【００２９】
なお、本明細書において、ＰＶ比は、（中空粒子の配合量（中空粒子の固形分の量）（重量部））／（樹脂の配合量（樹脂の固形分の量）（重量部））にて定められる値である。ただし、樹脂は、中空粒子とバインダの両者を示しており、樹脂の固形分は、中空粒子の固形分と、バインダの固形分の合計量を示す。
【００３０】
複数の多孔質層４について、基材から最も遠い多孔質層４におけるバインダの含有量に対する中空粒子の含有量が少なくなりすぎると、多孔質層４における空隙が少なくなり、多孔質層４に断熱性およびクッション性の機能を充分に発揮させることができない場合がある。また、基材に最も近い多孔質層４におけるバインダの含有量に対する中空粒子の含有量が多くなりすぎると、多孔質層４における中空粒子の接着性が低下し、多孔質層の凝集破壊が過剰に生じる。
【００３１】
複数の多孔質層４の厚についてみは、熱転写受像シート１の断熱性とクッション性を確保する点と、製造コスト高の虞を抑制する点から、複数直接積層される多孔質層４の総厚みが、１０μｍ〜4０μｍの範囲内にあることが好ましい。
【００３２】
複数の多孔質層４のそれぞれの比重は、基材に近い方の多孔質層４の比重の値よりも基材から遠い方の多孔質層４の比重の値のほうが小さいことが好ましい。ただし、いずれの多孔質層４についても、比重は０．２〜０．８の範囲内であることが好ましく、０．４〜０．８の範囲内であることがより好ましい。各多孔質層４の比重がこの範囲にある場合、多孔質層４に十分体積の空隙が形成され、熱転写受像シート１の感度を高める機能を多孔質層４に効果的に発揮させることが可能となる。
【００３３】
各多孔質層４の比重は、多孔質層の膜厚みＲ（μｍ）と、多孔質層の膜のコート量Ｑ（重量／面積）（ｇ／ｍ2）から求められる。すなわち、多孔質層４の比重は、Ｑ／Ｒにて求められる。
【００３４】
中空粒子は、熱可塑性樹脂でなる外殻の内部に中空部を形成してなる中空な粒子にてなる。中空粒子は、多孔質層４が乾燥状態である場合には、中空部に、空気その他の気体を含有し、多孔質層４が水などの液体に濡れた状態では、中空部に、水その他の液体を含有する。
【００３５】
中空粒子の平均粒子径は、０．５μｍ〜１０μｍ、平均中空率が３０％から８０％の範囲であることが好ましく、より好ましくは４０％から８０％である。中空粒子の平均中空率が低すぎると、多孔質層における空隙が十分に確保できす、十分な断熱性およびクッション性が得られない虞があり、平均中空率が高すぎると、外殻の厚みが薄くなり、塗工時もしくは印画時につぶれてしまう虞がある。
【００３６】
なお、本明細書において、上記「平均粒子径」は次のように求められる。中空粒子を水中に分散させてなる水分散体を調整し、この中空粒子の水分散体のものを乾燥させて乾燥体となし、その後に透過型電子顕微鏡（日立ハイテクノロジーズ社製）にて乾燥体における中空粒子をなす粒子（１００個）を観察して、個々の粒子についてその外面側の直径（外径）を計測し、それらの値を平均して平均粒子径とした。
【００３７】
本明細書において、上記「平均中空率」は次のように求められる。中空粒子を水中に分散させてなる水分散体を調整し、この中空粒子の水分散体のものを乾燥させて乾燥体となし、その後に透過型電子顕微鏡（日立ハイテクノロジーズ社製）にて乾燥体中における中空粒子をなす粒子（１００個）を観察して、個々の粒子についてその内面側の直径（内径）を計測し、それらの値を平均して平均粒子内径とした。そして、平均粒子内径から中空部の体積を定めるとともに、その値を上記平均粒子径から粒子の見掛けの体積で除して１００を乗じることで平均中空率を算出した。
【００３８】
中空粒子を構成する材料は、有機系樹脂材料にてなるものであってもよいし、無機材料にてなるものでもよい。ただし、バインダとの親和性の点からは、中空粒子は、有機系樹脂材料でなるものであることが好ましい。有機系樹脂材料としては、架橋スチレン−アクリル樹脂等のスチレン系樹脂、アクリロニトリル−アクリル樹脂等の（メタ）アクリル系樹脂、フェノール系樹脂、フッ素系樹脂、ポリアミド系樹脂、ポリイミド系樹脂、ポリカーボネート系樹脂、ポリエーテル系樹脂等を挙げることができる。
【００３９】
中空粒子は、発泡粒子、非発泡粒子のいずれが用いられてもよく、例えば、架橋スチレン−アクリル樹脂等の発泡体でなる有機系発泡粒子、無機中空ガラス体等が中空粒子として使用できる。中空粒子として発泡粒子が使用される場合には、発砲状態が独立発泡又は連続発泡のいずれの状態にあるものでもよい。
【００４０】
多孔質層４を構成するバインダとしては、通常、水系樹脂が用いられる。具体的に、この水系樹脂としては、例えば、アクリル系ウレタン樹脂等のポリウレタン樹脂、ポリエステル樹脂、ゼラチン、ポリビニルアルコール、ポリエチレンオキサイド、ポリビニルピロリドン、プルラン、カルボキシメチルセルロース、ヒドロキシエチルセルロース、デキストラン、デキストリン、ポリアクリル酸及びその塩、寒天、κ−カラギーナン、λ−カラギーナン、ι−カラギーナン、カゼイン、キサンテンガム、ローカストビーンガム、アルギン酸、アラビアゴム、特開平７−１９５８２６号公報及び同７−９７５７号公報に記載のポリアルキレノキサイド系共重合ポリマー、水溶性ポリビニルブチラール、あるいは、特開昭６２−２４５２６０号公報に記載のカルボキシル基やスルホン酸基を有するビニルモノマーの単独重合体や共重合体等の樹脂を挙げることができる。また、ここに挙げたような樹脂の２種類以上が組み合わされてバインダとして用いられても良い。そして、このような樹脂から、基材シート２と染料受容層３に対して接着性を有する樹脂が適宜選択され、バインダとして用いられることが好ましい。
【００４１】
また、バインダとしては、昇華型染料を熱転写受像シート１に熱転写する際に昇華型染料の水分が基材シート２まで移行してしまう虞を効果的に防止する点からは、ポリビニルアルコール、カルボキシメチルセルロース、ポリアクリル酸ナトリウム等の水溶性樹脂が用いられることが好ましい。これらの水溶性樹脂は、水溶性樹脂でない他の樹脂と比較して、粘度が高く、保水性に優れるため、基材シート２への水分の浸透を効果的に防止できる。
【００４２】
＜熱転写受像シート１の製造方法＞
本発明の熱転写受像シート１は、次のように製造することができる。
【００４３】
「塗工液の調整工程」
（１）染料受容層形成用の塗工液
染料受容層を構成する樹脂材料として、昇華性染料に対する染料染着性を有する樹脂材料を選択し、選択された樹脂材料を溶媒に分散・溶解して染料受容層形成用の塗工液を調整する。染料受容層形成用の塗工液を調整する際に使用される溶媒としては、樹脂材料を分散や溶解可能であれば特に限定されず、油系溶媒、水系溶媒のいずれも採用可能である。
【００４４】
ここに、「油系溶媒」とは、有機化合物の溶媒を示している。
【００４５】
また、「水系溶媒」とは、水を主成分とする溶媒を示しており、水系溶媒における水の割合は、通常６０重量％以上であり、好ましくは７０重量％以上であり、より好ましくは８０重量％以上である。水系溶媒を構成する「水以外の溶媒」としては、水と混ざり合う溶媒を適宜選択することができ、例えばメタノール、エタノール、イソプロパノール、ｎ−プロパノール等のアルコール；エチレングリコール、ジエチレングリコール、グリセリン等のグリコール類；酢酸エチル、酢酸プロピル等のエステル類；アセトン、メチルエチルケトン等のケトン類；Ｎ，Ｎ−ジメチルホルムアミド等のアミド類等を好ましく例示することができる。
【００４６】
（２）多孔質層形成用の塗工液
形成しようとする多孔質層に応じて多孔質層形成用の塗工液が調整される。各多孔質層形成用の塗工液の調製にあたり、中空粒子が選択される。そして、選択された中空粒子を混合させてなる中空粒子と、バインダとを溶媒に分散させることにより、多孔質層形成用の塗工液が調整される。
【００４７】
多孔質層形成用の塗工液の調整に用いられる溶媒としては、染料受容層形成用の塗工液を調整する際に用いる「水系溶媒」が用いられる。
【００４８】
多孔質層形成用塗工液において、中空粒子とバインダとのＰＶ比は、多孔質層に応じて適宜決定される。
【００４９】
多孔質層形成用塗工液は、多孔質層の積層数に応じて複数種類調整される。複数種類の多孔質層形成用塗工液は、バインダに対する中空粒子のＰＶを互いに異にしている。２層、３層多孔質層を積層する場合には、ＰＶを互いに異にするそれぞれ２種類、３種類の多孔質層形成用塗工液が調整される。このとき、基材シートから遠い位置に形成される多孔質層を形成するために用いる多孔質層形成用塗工液のほうが、基材シートに近い位置に形成される多孔質層を形成するために用いる多孔質層形成用塗工液よりも、ＰＶ比の値が大きい。
【００５０】
「塗工膜の作製・乾燥工程」
基材シート２を準備し、上記（２）に調整された多孔質層形成用の塗工液のうち基材シート２に一番近い位置の多孔質層を形成するための多孔質層形成用塗工液を基材シート面上に塗工して塗工膜（多孔質形成用塗工膜）が作製される。塗工膜の作製方法としては、グラビアコート法、グラビアリバースコート法、コンマコート法、ダイコート法、リップコート法、スライドコート法、カーテンコート法等の一般的な塗工方法を適宜採用することができる。
【００５１】
そして、塗工膜の作製後、その塗工膜が乾燥される。この乾燥により、多孔質形成用塗工膜が多孔質層４をなす。この乾燥の際の乾燥温度は、塗工液の組成に応じて適宜設定されるが、通常、３０℃〜１２０℃の範囲内とされることが好ましい。
【００５２】
基材シート２面上に作製された多孔質層４の露出面上に、基材シート２に２番目に近い位置の多孔質層を形成するための多孔質層形成用塗工液を用い、多孔質層４を更に積層形成する。そして、この多孔質層４の積層工程を繰り返して、順次、多孔質層４が積層される。例えば、図１に示す熱転写受像シート１では、多孔質層４ａ２、４ａ１に応じた塗工液の塗工が順次実施されることで、多孔質層４ａ２、４ａ１を順次積層することができ、図２に示す熱転写受像シート１では、多孔質層４ａ３、４ａ２、４ａ１に応じた塗工液の塗工が順次実施されることで、多孔質層４ａ３、４ａ２、４ａ１を順次積層することができる。
【００５３】
次に、基材シート２面上に作製された多孔質層４の露出面上に、上記（１）に示す調整された染料受容層形成用の塗工液を塗工して塗工膜（染料受容層形成用塗工膜）が作製され、塗工膜が乾燥される。この乾燥により、染料受容層形成用塗工膜が染料受容層３をなす。このとき、塗工膜の作製方法、乾燥方法としては、上記多孔質形成用塗工膜の作製に用いた塗工方法、乾燥方法を適宜採用することができる。
【００５４】
こうして本発明の熱転写受像シート１が具体的に作製される。
【００５５】
なお、本発明の熱転写受像シート１の製造方法を説明するにあたり、その製造方法が多孔質層４や染料受容層３を各層個別に形成する方法である場合を例として説明したが、これに限定されない。熱転写受像シート１の製造方法は、多孔質層４や染料受容層３といった複数の層を一度に同時形成する方法であることがより好ましい。
【００５６】
熱転写受像シート１の製造にあたり、熱転写受像シート１を構成する複数の層（複数の多孔質層４、および、染料受容層３）を同時形成する方法としては、熱転写受像シート１を構成する複数の多孔質層４や染料受容層３を形成するための塗工液が互いにまじり合うことなく、均一な厚みの塗工膜を上下に重ねて形成する方法（同時多層塗工方法）であれば特に限定されるものではない。具体的には、各層（複数の多孔質層や染料受容層）を形成するための塗工膜を形成する塗工液を上下に重ねた状態のまま基材シート面上に吐出させてスライド塗工することで塗工膜を作製するスライドコート法やカーテンコート法が好ましく用いられる。
【００５７】
熱転写受像シート１の製造にあたり、上記したような同時多層塗工方法としてのスライドコート法が用いられる場合、次のように、熱転写受像シート１が得られる。
【００５８】
まず、基材シート２面上に、複数の多孔質層形成用の塗工液と染料受容層形成用の塗工液が上下に交ざり合わずに重なり合わされつつ塗工されて、複数種類の多孔質形成用塗工膜と染料受容層形成用塗工膜とが一度に上下に別々の層をなす。
【００５９】
次に、複数の多孔質形成用塗工膜と染料受容層形成用塗工膜が冷却される（冷却工程）。このとき、冷却される温度としては、上記複数の多孔質形成用塗工膜と染料受容層形成用塗工膜の粘度を、これらの塗工膜が互いに混ざり合わない程度に向上させることができる範囲の温度であれば特に限定されるものではない。具体的に、冷却工程における冷却温度は０℃〜３０℃の範囲であることが好ましく、特に０℃〜２５℃の範囲内であることが好ましく、さらに３℃〜２０℃の範囲内であることが好ましい。なお、この冷却工程をスムーズに実施することを可能にするために、各多孔質形成用塗工膜のバインダに冷却用のゲル化剤が含まれるものが用いられ、染料受容層形成用塗工膜に冷却用のゲル化剤が含まれてよい。
【００６０】
そして、冷却工程の後、複数の多孔質形成用塗工膜と染料受容層形成用塗工膜を乾燥させる。このとき、乾燥は、複数の多孔質形成用塗工膜と染料受容層形成用塗工膜を形成した基材シート２に熱を加えることで実施される。なお、各多孔質形成用塗工膜にゲル化剤が含まれ、染料受容層形成用塗工膜に含まれるバインダが冷却用のゲル化剤を含んで構成されるものである場合、乾燥の際に当てられる風や搬送の際に互いが混合する虞が抑制される。
【００６１】
なお、複数の多孔質層形成用の塗工液や染料受容層形成用の塗工液などの各塗工液にゲル化剤が含まれる場合、ゲル化剤としては、水系溶媒をゲル化させることが可能な化合物を適宜用いることができ、ゼラチンやカラギーナンや寒天などといったゲル化剤としての機能を発揮可能な樹脂材料を挙げることができ、なかでも、水系溶媒に対して低い温度で溶解可能である点や高濃度に溶解可能である点からは、ゼラチンが好ましい。
【００６２】
なお、本発明の熱転写受像シート１を構成する各層（複数の多孔質層４、染料受容層３）を形成するにあたっては、必要に応じて、各層を形成する際に調整される塗工液に、水性膜助剤、レベリング剤、消泡剤、分散剤等の添加剤を更に添加することもできる。
【００６３】
＜熱転写受像シート１についてその他の形態＞
ところで、上記では、本発明の熱転写受像シート１として、基材シート２に複数の多孔質層４と染料受容層３を形成してなるものを例として詳細に説明したが、これに限定されず、熱転写受像シート１には次のような層が更に形成されてなるものでもよい。
【００６４】
すなわち、本発明の熱転写受像シート１は、図１（Ｂ）、図２（Ｂ）に示すように、多孔質層４と染料受容層３との間にプライマー層５を設けるとともに基材シート２と多孔質層４との間に下引き層６を設けたものでもよい。
【００６５】
＜プライマー層５について＞
この熱転写受像シート１においては、プライマー層５は、最も基材シート２から離れた位置の多孔質層４と染料受容層３との接着性を向上させる機能を有する層である。したがって、プライマー層５を形成する材料は、最も基材シート２から離れた位置の多孔質層４と染料受容層３の両者に接着性を備えるものであれば特に限定されるものではない。具体的に、プライマー層５を形成する材料は、多孔質層４を構成するバインダとして選択可能な水系樹脂に分散・溶解可能な樹脂材料から適宜選択されることが好ましい。
【００６６】
プライマー層５は、次のように形成することができる。
【００６７】
「塗工液の調整」
プライマー層５を形成する材料を選択し、選択された材料を溶媒に溶解、分散させてプライマー層形成用の塗工液を調整する。プライマー層形成用の塗工液を調整する際に用いる溶媒としては、染料受容層を形成する場合と同様に、油系溶媒、水系溶媒のいずれも採用することができる。
【００６８】
「塗工膜の作製と乾燥」
多孔質層４を複数形成した基材シート２に対して、多孔質層４の露出面上に、プライマー層形成用の塗工液を塗工して塗工膜（プライマー層形成用塗工膜）を作製し、さらに、そのプライマー層形成用塗工膜が乾燥されることで、プライマー層形成用塗工膜がプライマー層５をなす。
【００６９】
＜下引き層６について＞
熱転写受像シート１において、下引き層６は、最も基材シート２に近い位置の多孔質層４と基材シート２との接着性を向上させる機能と同時多層塗工を行う際に高速塗工を可能とする機能を有する層である。したがって、下引き層６を形成する材料は、その多孔質層４と基材シート２の両者に接着性もしくは高速塗工適性を備えるものであれば特に限定されるものではない。具体的には、下引き層６を形成する材料は、多孔質層４を構成するための水系溶媒に分散・溶解可能な樹脂材料から適宜選択されることが好ましい。
【００７０】
下引き層６は、次のように形成することができる。
【００７１】
「塗工液の調整」
下引き層６を形成する材料を選択し、選択された材料を溶媒に溶解、分散させて下引き層形成用の塗工液を調整する。下引き層形成用の塗工液を調整する際に用いる溶媒としては、多孔質層４を形成する場合と同様に、水系溶媒が採用される。
【００７２】
「塗工膜の作製と乾燥」
基材シート２面上に、下引き層形成用の塗工液を塗工して、塗工膜（下引き層形成用塗工膜）を作製し、さらに、その下引き層形成用塗工膜が乾燥されることで、下引き層形成用塗工膜が下引き層６をなす。
【００７３】
なお、上記したようなプライマー層５や下引き層６を備える熱転写受像シート１を製造するにあたっては、熱転写受像シート１を構成する各層を個別に順次形成する方法が用いられてよく、またスライドコート法による同時多層塗工方法が用いられてもよい。効率的に熱転写受像シート１を作製する点からは、スライドコート法による同時多層塗工方法が好ましい。
【００７４】
プライマー層５や下引き層６を備える熱転写受像シート１が同時多層塗工方法によって作製される場合には、複数の多孔質層４と染料受容層３に加えてプライマー層５や下引き層６を一度に形成することができる。そして、熱転写受像シート１をスライドコート法による同時多層形成方法にて製造する場合にあっては、各層（複数の多孔質層４、染料受容層３、プライマー層５、下引き層６）を形成する際に調整される塗工液に、ゼラチン等の冷却用のゲル化剤が含まれ、あるいは、各層を構成する材料にあたる樹脂組成物として冷却用のゲル化剤が選択される。このように各層を構成するための各塗工液が、冷却用のゲル化剤を含んで構成されると、本発明の熱転写受像シート１を同時多層塗工方法にて作製する工程における冷却工程をより効率的に行うことができ、熱転写受像シート１を効果的に得ることができる。
【００７５】
なお、上記ではプライマー層５や下引き層６の両層を備える熱転写受像シート１について説明したが、本発明の熱転写受像シート１は、プライマー層５や下引き層６のいずれか一方の層が備えられてなるものでもあってもよい。
【００７６】
次に、実施例を用いて本発明をより詳細に示す。
【実施例】
【００７７】
「塗工液の調整」
（１）染料受容層形成用塗工液
下記表１に示す組成成分に示すものを混合して染料受容層形成用塗工液を調整した。各組成成分についての配合量は、表１に示すとおりである。
【００７８】
【表１】
2010083050.tif 000003
【００７９】
（２）多孔質層形成用の塗工液
多孔質層形成用塗工液として、下記多孔質層形成用塗工液（塗工液１から塗工液５）を調整した。多孔質層形成用塗工液（塗工液１から塗工液５）は、それぞれ表２から６に示す組成成分に示すものを混合して調整された。なお、塗工液１から５のそれぞれを構成する各組成成分についての配合量は、表２から表６に示すとおりである。また、塗工液１から５のそれぞれについてのＰＶ比は表７に示すとおりである。
【００８０】
【表２】
2010083050.tif 000004
【００８１】
【表３】
2010083050.tif 000005
【００８２】
【表４】
2010083050.tif 000006
【００８３】
【表５】
2010083050.tif 000007
【００８４】
【表６】
2010083050.tif 000008
【００８５】
【表７】
2010083050.tif 000009
【００８６】
上記の塗工液を用い、次のように熱転写受像シートを作成した。
【００８７】
実施例１．
基材シートとしてＲＣペーパー（ＳＴＦ−１５０、三菱製紙社製）を準備した。次に、多孔質層形成用の塗工液として塗工液１，２，３を選択し、塗工液１，２，３と、染料受容層形成用の塗工液を用い、これら４種類の塗工液を５０℃に加熱して、スライドコート法での同時多層塗工方法により、基材シートの面上に、基材シートに近い順に塗工液１、塗工液２、塗工液３、染料受容層形成用の塗工液を上下方向に重ね合わせつつ塗布し、基材シート面上に３層の多孔質層形成用塗工膜と染料受容層形成用塗工膜とを同時形成した。
【００８８】
次に、３層の多孔質層形成用塗工膜と染料受容層形成用塗工膜の形成された基材シートを、５℃に冷却し、その冷却状態を１分間保持した（冷却処理）。この冷却処理によって、３層の多孔質層形成用塗工膜と染料受容層形成用塗工膜とがゲル化する。冷却処理の後、３層の多孔質層形成用塗工膜と染料受容層形成用塗工膜の形成された基材シートを、５０℃まで加温し、その状態にて５分保持することで、３層の多孔質層形成用塗工膜と染料受容層形成用塗工膜を乾燥させた（乾燥処理）。この乾燥処理により、３層の多孔質層形成用塗工膜と染料受容層形成用塗工膜がそれぞれ３層の多孔質層、染料受容層をなす。こうして、基材シート上に、３層の多孔質層および受容層がこの順で積層された構成を有する熱転写受像シートが得られた。この熱転写受像シートにおいて、３層の多孔質層の厚みは、基材シートに近い多孔質層から順に５μｍ、５μｍ、２０μｍであった。また、染料受容層の厚みは、５μｍであった。
【００８９】
得られた熱転写受像シートを用いて、印画時の濃度および、接着性について評価した。
【００９０】
＜評価試験方法と評価方法＞
「濃度」
印画時の濃度は印画試験によって測定された。印画試験は、得られた熱転写受像シートに昇華型熱転写法による所定画像の印画を行うことで実施された。このとき、印画される所定画像には、ブラックの１８ステップに分割された画像が用いられ、昇華型熱転写法による印画を行う装置としては、昇華型熱転写プリンタ（ＡＬＴＥＣＨ  ＡＤＳ社製；ＭＥＧＡＰＩＸＥＬ  ＩＩＩ）が用いられ、熱転写シートとしては昇華型熱転写プリンタ（ＡＬＴＥＣＨ  ＡＤＳ社製；ＭＥＧＡＰＩＸＥＬ  ＩＩＩ）に使用可能な専用インクリボンが用いられた。
【００９１】
そして、ブラックの１８ステップに分割された画像が熱転写受像シートに形成された後、光学濃度計（グレタグマクベス社製；ｓｐｅｃｔｒｏｌｉｎｏ）による薄いほうから１１ステップの値を測定し、測定濃度が０．８以上の場合を「極めて良好」、０．７５以上０．８未満の場合を「良好」、０．７５未満の場合を「不良」と評価した。
【００９２】
「接着性」
熱転写受像シート（寸法；縦×横の寸法が５（ｃｍ）×５（ｃｍ））に対して、その側端縁よりも内側の領域に、粘着材（メンディングテープ（３Ｍ社製；Ｓｃｏｔｃｈ  Ｂｒａｎｄ  Ｔａｐｅ ＭＰ−１２））を貼り付けた。熱転写受像シートに粘着材を貼り付けた後、熱転写受像シートの面と粘着材の面の位置関係が熱転写受像シートの面に対して粘着材の面が４５度の角をなす位置関係となるように、粘着剤を熱転写受像シートから剥離した。このとき、「熱転写受像シートが接着性に優れて熱転写受像シートの構造に破壊が生じにくいか否か」という「接着性」の評価は、粘着剤と熱転写受像シートとの接触界面で粘着剤の剥離が生じたか、熱転写受像シートを構成する層の一部に粘着剤に追従する部分を生じつつ粘着剤の剥離が生じたかについての観察がなされることで実施された。
【００９３】
そして、熱転写受像シートを構成する層の一部に粘着剤に追従する部分を生じておらず、粘着剤と熱転写受像シートとの界面で剥離が綺麗に生じている場合を、「極めて良好」と評価し、熱転写受像シートを構成する多孔質層の一部に粘着剤に追従する部分（はがれ）が生じたもののその部分の大きさが多孔質層の面積の５%以下に留まっていた場合を、「良好」と評価し、はがれを生じて且つそのはがれを生じた部分の大きさが多孔質層の面積の５%を超えていた場合を「不良」と評価した。
【００９４】
実施例１の熱転写受像シートについての「濃度」および「接着性」についての評価結果を表８に示す。
【００９５】
実施例２
次に示す２つの点を除いて実施例１と同様の工程を用い、熱転写受像シートを作製した。まず、その第１点として、多孔質層形成用の塗工液として塗工液１，２を選択し、塗工液１，２と、染料受容層形成用の塗工液を用い、これら３種類の塗工液を５０℃に加熱して、スライドコート法での同時多層塗工方法により、基材シートの面上に、基材シートに近い順に塗工液１、塗工液２、染料受容層形成用の塗工液を上下方向に重ね合わせつつ塗布し、基材シート面上に２層の多孔質層形成用塗工膜と染料受容層形成用塗工膜とを同時形成した。第２点として、塗工液１、塗工液２の塗工量は、熱転写受像シートにおける２層の多孔質層の厚みが、基材シートに近い多孔質から順に５μｍ、２５μｍとなるように調整された。実施例２の熱転写受像シートについて、実施例１と同様に「濃度」および「接着性」について評価した。結果を表８に示す。
【００９６】
実施例３
次に示す２つの点を除いて実施例１と同様の工程を用い、熱転写受像シートを作製した。まず、その第１点として、多孔質層形成用の塗工液として塗工液１，３を選択し、塗工液１，３と、染料受容層形成用の塗工液を用い、これら３種類の塗工液を５０℃に加熱して、スライドコート法での同時多層塗工方法により、基材シートの面上に、基材シートに近い順に塗工液１、塗工液３、染料受容層形成用の塗工液を上下方向に重ね合わせつつ塗布し、基材シート面上に２層の多孔質層形成用塗工膜と染料受容層形成用塗工膜とを同時形成した。第２点として、塗工液１、塗工液３の塗工量は、熱転写受像シートにおける２層の多孔質層の厚みが、基材シートに近い多孔質から順に５μｍ、２５μｍとなるように調整された。実施例３の熱転写受像シートについて、実施例１と同様に「濃度」および「接着性」について評価した。結果を表８に示す。
【００９７】
比較例１
比較例１では、次に示す２つの点を除いて実施例１と同様の工程を用い、それぞれ熱転写受像シートを作製した。まず、その第１点として、多孔質層形成用の塗工液として塗工液３のみを選択し、多孔質層形成用の塗工液と染料受容層形成用の塗工液という２種類の塗工液を５０℃に加熱して、スライドコート法での同時多層塗工方法により、基材シートの面上に、塗工液１、染料受容層形成用の塗工液を上下方向に重ね合わせつつ塗布し、基材シート面上に１層の多孔質層形成用塗工膜と染料受容層形成用塗工膜とを同時形成した。第２点として、塗工液１の塗工量は、熱転写受像シートにおける２層の多孔質層の厚みが、３０μｍとなるように調整された。比較例１の熱転写受像シートについて、実施例１と同様に「濃度」および「接着性」について評価した。結果を表８に示す。
【００９８】
比較例２
塗工液３にかえて塗工液２を用いたほかは、比較例１と同じ方法と材料と条件を用い、熱転写受像シートを作製した。比較例２の熱転写受像シートについて、実施例１と同様に「濃度」および「接着性」について評価した。結果を表８に示す。
【００９９】
比較例３
塗工液３にかえて塗工液１を用いたほかは、比較例１と同じ方法と材料と条件を用い、熱転写受像シートを作製した。比較例３の熱転写受像シートについて、実施例１と同様に「濃度」および「接着性」について評価した。結果を表８に示す。
【０１００】
比較例４
次に示す２つの点を除いて実施例１と同様の工程を用い、熱転写受像シートを作製した。まず、その第１点として、多孔質層形成用の塗工液として塗工液４，５を選択し、塗工液４，５と、染料受容層形成用の塗工液を用い、これら３種類の塗工液を５０℃に加熱して、スライドコート法での同時多層塗工方法により、基材シートの面上に、基材シートに近い順に塗工液４、塗工液５、塗工液４、染料受容層形成用の塗工液を上下方向に重ね合わせつつ塗布し、基材シート面上に３層の多孔質層形成用塗工膜と染料受容層形成用塗工膜とを同時形成した。このとき、塗工液４による２層の多孔質層形成用塗工膜の間に、塗工液５による多孔質層形成用塗工膜が１層形成される。次に、第２点として、基材シートに近い順に塗工液４、塗工液５、塗工液４の塗工量は、熱転写受像シートにおける３層の多孔質層の厚みが、基材シートに近い多孔質から順に５μｍ、２０μｍ、５μｍとなるように調整された。比較例４の熱転写受像シートについて、実施例１と同様に「濃度」および「接着性」について評価した。結果を表８に示す。
【０１０１】
【表８】
2010083050.tif 000010
【図面の簡単な説明】
【０１０２】
【図１】（Ａ）は、本発明の熱転写受像シートにおいて多孔質層を２層積層する場合の実施例の１つを示す断面模式図である。（Ｂ）は、本発明の熱転写受像シートにおいて多孔質層を２層積層する場合の他の実施例の１つを示す断面模式図である。
【図２】（Ａ）は、本発明の熱転写受像シートにおいて多孔質層を３層積層する場合の実施例の１つ示す断面模式図である。（Ｂ）は、本発明の熱転写受像シートにおいて多孔質層を３層積層する場合の他の実施例の１つを示す断面模式図である。
【符号の説明】
【０１０３】
１    熱転写受像シート
２    基材シート
３    染料受容層
４，４ａ１，４ａ２，４ａ３    多孔質層
５    プライマー層
６    下引き層
【図１】
2010083050.tif 000011
【図２】
2010083050.tif 000012